(57)【要約】【課題】帯電特性、分散性が良好で画像濃度が高く、風合の優れた電子写真捺染トナー及び該トナーを用いた電子写真捺染方法の提供。【解決手段】染料からなる着色剤を樹脂中に分散させたトナー粒子を電子写真方式により布などの被捺染体に捺染する場合に、樹脂として、２５℃の炭素数が１０〜１４（以下Ｃ１０〜Ｃ１４として表示する）のパラフィン系オイルにおける溶解率が０〜１０％であり、１００℃のパラフィン系オイル（Ｃ１０〜Ｃ１４）における溶解率が８０〜１００％である樹脂Ａ及びアルカリ可溶性樹脂又は水溶性樹脂である樹脂Ｂを含有する。【選択図】図１
2008134574.tif 000002
【特許請求の範囲】
【請求項１】
染料からなる着色剤を樹脂中に分散させたトナー粒子を、電子写真方式により被捺染材に捺染する電子写真捺染方法を用いる捺染トナーであって、前記樹脂として樹脂Ａと樹脂Ｂを含有することを特徴とする電子写真捺染トナー。
但し、樹脂Ａは、２５℃のパラフィン系オイルにおける溶解率が０〜１０％であり、１００℃のパラフィン系オイルにおける溶解率が８０〜１００％である樹脂であり、樹脂Ｂは、アルカリ可溶性樹脂又は水溶性樹脂である。
【請求項２】
請求項１記載の電子写真捺染トナーにおいて、
前記樹脂ＡのＧＰＣ法で測定した数平均分子量が５００〜２００００であることを特徴とする電子写真捺染トナー。
【請求項３】
請求項１または２記載の電子写真捺染トナーにおいて、
前記樹脂Ａの割合が全樹脂量に対して５０〜９０％であることを特徴とする電子写真捺染トナー。
【請求項４】
請求項１ないし３のいずれか１項記載の電子写真捺染トナーにおいて、
前記染料量に対して前記樹脂Ａの割合（（樹脂Ａ／染料）×１００％）が５０〜２５０％であることを特徴とする電子写真捺染トナー。
【請求項５】
請求項１ないし４のいずれか１項記載の電子写真捺染トナーにおいて、
前記染料の純度が８０〜１００重量％であることを特徴とする電子写真捺染トナー。
【請求項６】
請求項１ないし５のいずれか１項記載の電子写真捺染トナーにおいて、
前記トナーのζ電位の絶対値が１０〜２００ｍＶであることを特徴とする電子写真捺染トナー。
【請求項７】
請求項１ないし６のいずれか１項記載の電子写真捺染トナーにおいて、
前記トナー粒子の重量平均粒径が０．１〜５μｍであることを特徴とする電子写真捺染トナー。
【請求項８】
請求項１ないし７のいずれか１項記載の電子写真捺染トナーによって感光体上の静電潜像を現像してトナー画像を形成した後、静電力及び転写ローラで圧力をかけることにより当該トナー画像を被捺染材に転写させることを特徴とする電子写真捺染方法。
【請求項９】
請求項１ないし７のいずれか１項記載の電子写真捺染トナーによって感光体上の静電潜像を現像してトナー画像を形成した後、中間転写体に当該トナー画像を１次転写し、さらに、当該トナー画像を被捺染材に２次転写させることを特徴とする電子写真捺染方法。
【請求項１０】
請求項９記載の電子写真捺染方法において、
前記２次転写前に、前記中間転写体に溶媒を吹き付ける工程を含むことを特徴とする電子写真捺染方法。
【請求項１１】
請求項８ないし１０のいずれか１項記載の電子写真捺染方法において、
前記感光体として、複数のカラーに対応する感光体をタンデム型に配置し、搬送ベルト上に貼り付けた被捺染材にカラートナー画像を転写して、被捺染材にカラー捺染することを特徴とする電子写真捺染方法。
【請求項１２】
請求項８ないし１１のいずれか１項記載の電子写真捺染方法において、
前記被捺染材に形成されたトナー画像を、アルカリ濃度０．１〜１０％の水溶液でパッド・スチーム法により発色、固着処理することを特徴とする電子写真捺染方法。
【請求項１３】
請求項８ないし１２のいずれか１項記載の電子写真捺染方法において、
前記トナー画像が形成された被捺染材を、温水洗浄によるソーピング処理と８０〜１００℃のパラフィン系オイルでの溶解処理により、当該被捺染材から樹脂成分を除去することを特徴とする電子写真捺染方法。
【発明の詳細な説明】
【技術分野】
【０００１】
本発明は、電子写真方式による捺染に用いるトナー及び該トナーを用いた電子写真捺染方法に関する。
【背景技術】
【０００２】
捺染法は、糸、編織物、二次製品など色々な形態の繊維品に適用され、版形式及び機械操作によって凹版を用いるローラ捺染、孔版によるスクリーン、型紙捺染が主流である。スクリーン捺染には手工捺染、半自動スクリーン捺染機、自動走行スクリーン捺染機による捺染、フラット型及びロータリー式自動スクリーン捺染機による捺染などがある。
【０００３】
しかし、ローラ捺染は、金属ローラに図柄を彫刻する工程が煩雑でローラの取り扱い等も大変であり、スクリーン捺染は、スクリーンの製造に時間がかかり、捺染作業に手間がかかる等の問題があった。また、ロータリー式スクリーン捺染もスクリーンの製作、ローラの彫刻等に時間がかかる等の問題があった。このように従来からの捺染法はその製作工程が煩雑で、出来上がりまで長期間費やされるため、簡便な捺染法が望まれていた。
【０００４】
近年、従来の彫刻製版工程を省略し、短期間で製作が可能なインクジェットを用いた捺染方法が提案されている（例えば、特許文献１〜５参照）。しかし、インクジェットによる捺染方式は、濃度を上げることができないこと、捺染していくうちに濃度が変化してしまうこと等の欠点があった。
【０００５】
これらの問題を解決するため、最近、電子写真方式を用いた捺染方法が開発されつつある。この方法は、感光体上に静電潜像を形成し、トナーを付着させ、これを布類に転写し、熱によりトナーを定着させるものである（例えば、特許文献６及び７参照）。しかし、この電子写真方式による捺染方法は乾式トナーを用いたものであり、トナー層厚が厚いため、肌触りが良くないこと、樹脂により物理的に繊維に付着させているため、摩擦堅牢度、耐洗濯特性が劣ること等の問題があった。
【０００６】
また、昇華染料を用いた液状トナーをイオン流により現像し、図柄を転写物に印刷し、これを布類に重ね合せて昇華熱転写する液状トナーを用いた電子写真方式による捺染法が提案されている。（例えば、特許文献８及び９参照）この方法は、肌触り等も自然で簡便な方法であるが、カラーの場合、２色目に重ねた濃度が出にくいこと、耐洗濯性に劣る等の欠点があった。また、布の裏面までトナーが染込まず両面捺染する必要があった。加えて作業が煩雑で、布に転写後、不要になった紙（転写物）がムダになるなどの問題があった。
【０００７】
発色処理前の段階において通常の捺染と電子写真方式の捺染とで異なるのは、通常のスクリーン捺染等の場合は、染料が溶解した色糊の状態で布に付着しているのに対し、電子写真方式による捺染の場合は、染料が粒子の状態で布に付着していることである。このため、通常用いられる発色方法では布と反応染料の反応性が不十分で発色濃度など染着特性が低下するという問題があった。この問題を解消するために、染料が分散された粒子を形成する樹脂成分として、水溶性又はアルカリ可溶性樹脂を用いて、ソーピング処理により樹脂成分を除去できるようにすることが提案されている（例えば、特許文献１０参照）。
【０００８】
ここで、体積抵抗１０9Ω・ｃｍ以上の高抵抗低誘電率の担体液と、該担体液中に分散させたトナー粒子とからなり、該トナー粒子の粒径分布が条件：２．５×１０3≦Ｒ10×Ｒ90≦８．５×１０7及び４．８×１０-2≦Ｒ10／Ｒ50＋Ｒ50／Ｒ90（Ｒ10は小粒径側からの累積分布１０％の粒径（ｎｍ）を、Ｒ50は小粒径側からの累積分布５０％の粒径（ｎｍ）を、及びＲ90は小粒径側からの累積分布９０％の粒径（ｎｍ）を表す）を同時に満足する捺染用電子写真液体現像剤、及びこの液体現像剤を用い電子写真方式により捺染布に直接捺染することを特徴とする捺染方法により、布類の裏面まで画像が写り、耐洗濯性が良く、画像濃度が高く、高解像の画像が得られる捺染用電子写真液体現像剤を提供すること、また、その液体現像剤を用いた、捺染の作業性を大幅に効率化し、オンデマンド性を持たせた、ムダのない捺染方法を提供することができる技術がある（例えば、特許文献１１参照）。
【特許文献１】特開平１０−１９５７７６号公報
【特許文献２】特許第２９９５１３５号公報
【特許文献３】特開２００３−９６３４０号公報
【特許文献４】特開平７−２７８４８２号公報
【特許文献５】特開平８−２２６０８３号公報
【特許文献６】特開平５−０２７４７４号公報
【特許文献７】特開平５−０３３２７５号公報
【特許文献８】特開平９−７３１９８号公報
【特許文献９】特開平１０−２３９９１６号公報
【特許文献１０】特開２００５−２５６２２０号公報
【特許文献１１】特開２００２−２５１０３９号公報
【発明の開示】
【発明が解決しようとする課題】
【０００９】
しかし、この特許文献１０記載の発明では、通常のソーピング処理で樹脂除去が可能であるが、水溶性樹脂を増やすことにより、帯電性が低下するため、水溶性樹脂含有量に限界があった。
【００１０】
本発明は、上記実情を考慮してなされたものであり、帯電特性、分散性が良好で画像濃度が高く、風合の優れた電子写真捺染トナー及び該トナーを用いた電子写真捺染方法の提供を目的とする。
【課題を解決するための手段】
【００１１】
上記課題を解決するために、請求項１に記載の発明は、染料からなる着色剤を樹脂中に分散させたトナー粒子を、電子写真方式により被捺染材に捺染する電子写真捺染方法を用いる捺染トナーであって、前記樹脂として樹脂Ａと樹脂Ｂを含有することを特徴とする電子写真捺染トナーとしたものである。但し、樹脂Ａは、２５℃のパラフィン系オイルにおける溶解率が０〜１０％であり、１００℃のパラフィン系オイルにおける溶解率が８０〜１００％である樹脂であり、樹脂Ｂは、アルカリ可溶性樹脂又は水溶性樹脂である。
【００１２】
また、請求項２の発明は、請求項１記載の電子写真捺染トナーにおいて、
前記樹脂ＡのＧＰＣ法で測定した数平均分子量が５００〜２００００であることを特徴とする。
【００１３】
また、請求項３の発明は、請求項１または２記載の電子写真捺染トナーにおいて、
前記樹脂Ａの割合が全樹脂量に対して５０〜９０％であることを特徴とする。
【００１４】
また、請求項４の発明は、請求項１ないし３のいずれか１項記載の電子写真捺染トナーにおいて、
前記染料量に対して前記樹脂Ａの割合（（樹脂Ａ／染料）×１００％）が５０〜２５０％であることを特徴とする。
【００１５】
また、請求項５の発明は、請求項１ないし４のいずれか１項記載の電子写真捺染トナーにおいて、
前記染料の純度が８０〜１００重量％であることを特徴とする。
【００１６】
また、請求項６の発明は、請求項１ないし５のいずれか１項記載の電子写真捺染トナーにおいて、
前記トナーのζ電位の絶対値が１０〜２００ｍＶであることを特徴とする。
【００１７】
また、請求項７の発明は、請求項１ないし６のいずれか１項記載の電子写真捺染トナーにおいて、
前記トナー粒子の重量平均粒径が０．１〜５μｍであることを特徴とする。
【００１８】
また、請求項８の発明は、請求項１ないし７のいずれか１項記載の電子写真捺染トナーによって感光体上の静電潜像を現像してトナー画像を形成した後、静電力及び転写ローラで圧力をかけることにより当該トナー画像を被捺染材に転写させることを特徴とする電子写真捺染方法としたものである。
【００１９】
また、請求項９の発明は、請求項１ないし７のいずれか１項記載の電子写真捺染トナーによって感光体上の静電潜像を現像してトナー画像を形成した後、静電力及び転写ローラで圧力をかけることにより当該トナー画像を被捺染材に転写させることを特徴とする電子写真捺染方法としたものである。
【００２０】
また、請求項１０の発明は、請求項９記載の電子写真捺染方法において、
前記２次転写前に、前記中間転写体に溶媒を吹き付ける工程を含むことを特徴とする。
【００２１】
また、請求項１１の発明は、請求項８ないし１０のいずれか１項記載の電子写真捺染方法において、
前記感光体として、複数のカラーに対応する感光体をタンデム型に配置し、搬送ベルト上に貼り付けた被捺染材にカラートナー画像を転写して、被捺染材にカラー捺染することを特徴とする。
【００２２】
また、請求項１２の発明は、請求項８ないし１１のいずれか１項記載の電子写真捺染方法において、
前記被捺染材に形成されたトナー画像を、アルカリ濃度０．１〜１０％の水溶液でパッド・スチーム法により発色、固着処理することを特徴とする。
【００２３】
また、請求項１３の発明は、請求項８ないし１２のいずれか１項記載の電子写真捺染方法において、
前記トナー画像が形成された被捺染材を、温水洗浄によるソーピング処理と８０〜１００℃のパラフィン系オイルでの溶解処理により、当該被捺染材から樹脂成分を除去することを特徴とする。
【発明の効果】
【００２４】
本発明によれば、上記構成を採用することによって、帯電特性、分散性が良好で画像濃度が高く、風合の優れた電子写真捺染トナー及び該トナーを用いた電子写真捺染方法の提供することができる。
【発明を実施するための最良の形態】
【００２５】
本発明は、染料からなる着色剤を樹脂中に分散させたトナー粒子を電子写真方式により布などの被捺染体に捺染する電子写真捺染方法に用いる電子写真捺染トナー、及び該電子写真捺染トナーを用いた電子写真捺染方法によるものである。この場合に、前記樹脂として、２５℃の炭素数が１０〜１４（以下Ｃ１０〜Ｃ１４として表示する）のパラフィン系オイルにおける溶解率が０〜１０％であり、１００℃のパラフィン系オイル（Ｃ１０〜Ｃ１４）における溶解率が８０〜１００％である樹脂Ａ及びアルカリ可溶性樹脂又は水溶性樹脂である樹脂Ｂを含有することを特徴とする。
【００２６】
このような樹脂を用いることにより、樹脂除去性を向上させることができる。樹脂Ａは、常温ではパラフィン系オイル溶媒に対する溶解性はないため、分散溶媒としてパラフィン系オイルを用いた場合でもトナー粒子は溶解せず、帯電性や現像特性にも影響を及ぼさない。しかし、電子写真法によりトナー画像を被捺染体に形成し、染着した後、８０〜１００℃のパラフィン系オイルに浸漬し樹脂成分を溶解させて除去することができる。
【００２７】
一方、樹脂Ｂは、含有量が多くなると帯電性に悪影響を及ぼすが、樹脂Ａの３０％以下であれば、問題ないレベルとなり、通常のソーピング処理で除去できる。
【００２８】
また、樹脂Ａとして、ＧＰＣ法で測定した数平均分子量が５００〜２００００の樹脂を用いた場合は、繊維に対する固着力、皮膜強度が弱く、また、水溶性の樹脂Ｂが含有されているため通常の温水を用いたソーピング（洗剤による洗浄）方法で８０％程度まで樹脂成分を除去できる。更に８０〜１００℃のパラフィン系オイルによる樹脂溶解除去処理とを併用すれば９３％以上の樹脂除去率となる。
【００２９】
図１は、本発明による電子写真捺染トナー１を使用して、電子写真方式で被捺染体にトナー画像を形成し、このトナー画像を被捺染体に染色するまでの工程を模式的に示した図である。図１（Ａ）に示すように、本発明によるトナー１は、樹脂２中に染料３が分散された粒子状をなしており、このトナーを用いて、後述する電子写真法によって、布等の被捺染体４にトナー像５を染着させる（図１（Ｂ）参照）。その後、洗剤によって被捺染体４を洗浄（ソーピング）して樹脂成分２の一部を除去する。（図１（Ｃ）参照）さらに、被捺染体４を８０〜１００℃のパラフィン系オイル中に浸漬して、樹脂成分２をほぼ除去し、被捺染体４上に染料を被着させて染色を行う（図１（Ｄ）参照）。このような処理を行うことによって、容易かつ確実に、被捺染体４に捺染を行うことが可能となる。
【００３０】
２５℃のパラフィン系オイル（Ｃ１０〜Ｃ１４）における溶解率が０〜１０％であり、１００℃のパラフィン系オイル（Ｃ１０〜Ｃ１４）における溶解率が８０〜１００％である樹脂Ａとしては、ロジン変性ポリエステル樹脂、ロジン変性マレイン酸樹脂、ロジン変性フェノール樹脂、低分子ポリエチレン樹脂、低分子ポリプロピレン樹脂などがある。
【００３１】
Ｃ１０〜Ｃ１４のパラフィンオイルとしては、Ｃ10Ｈ22、Ｃ11Ｈ24、Ｃ12Ｈ26、Ｃ13Ｈ28、Ｃ14Ｈ30等で、これらの混合物、直線構造、分岐構造のものがある。具体的な商品名としては、エクソン化学社製のアイソパーＣ、アイソパーＥ、アイソパーＧ、アイソパーＨ、アイソパーＬ、アイソパーＭ、アイソパーＶ、クリストールＪ５２、クリストールＪ７２、クリストールＪ１０２、クリストールＪ１４２、クリストールＪ１７２、クリストールＪ２０２、ピュアレックス７、ピュアレックス１２、ピュアレレックス３０、ピュアレックス９０等がある。
【００３２】
なお、パラフィン系オイルにおける溶解率は以下の方法で求められる。
（１）パラフィン系オイル１００ｇと樹脂２０ｇを十分に攪拌、混合する。
（２）上記混合物を０．１μｍのミリポアフィルターで加圧濾過する。
（３）フィルター上の残渣を計り取り、乾燥して重量Ｘを測定する。
（４）このようにして測定された重量Ｘから次式によって溶解率を算出する。
溶解率（％）＝（（２０−Ｘ）／２０）×１００
この場合に、１００℃で測定する場合は、フィルターや加圧濾過装置も同レベルの温度に加温しておく。
【００３３】
樹脂Ｂのアルカリ可溶性樹脂又は水溶性樹脂としては、水溶性メラミン樹脂、水溶性ロジン変性樹脂、水溶性ポリエステル樹脂、水溶性アクリル樹脂、水溶性エポキシ樹脂、ポリビニルアルコール、ポリビニルピロリドン、ポリエチレンイミン、カルボキシメチルセルロース、アルギン酸ソーダ、コラーゲン、ゼラチン、デンプン、キトサン等がある。商品としては、クラレ社製ポバール（ＰＶＡ）、イソバン（イソブチレン/マレイン酸樹脂）、ハリマ化成製ネオトール、ハリディプ（アルキッド樹脂、アクリル樹脂）、日本合成化学社製エコアティ（ＰＶＡ）、ナガセケムテックス社製デコナール（エポキシ樹脂）、日本純薬社製ジュリアー（アクリル樹脂）、カブセン（ポリエステル樹脂）などが挙げられる。
【００３４】
液体中にトナー粒子を分散させたトナーの場合には、前記樹脂Ａ、Ｂ以外に、分散安定性を高める分散樹脂を含有させることが好ましい。好ましい分散用樹脂としては、下記一般式（１）であらわされるビニルモノマーＡと下記一般式（２）で表されるビニルモノマー及びビニルピリジン、ビニルピロリドン、エチレングリコールジメタクリレート、スチレン、ジビニルベンゼン、ビニルトルエンより選ばれるモノマーＢの各一種づつもしくは、数種の共重合体、グラフト共重合体があげられる。
【００３５】
【化１】
2008134574.tif 000003
【００３６】
但し、Ｒ１はＨ又はＣＨ3を、ｎは６〜２０の整数を表す。
【００３７】
【化２】
2008134574.tif 000004
【００３８】
但し、Ｒ１は、Ｈ又はＣＨ3、Ｒ２は、Ｈ又は炭素数が１〜４のアルキル基を表す。
【００３９】
２５℃のパラフィン系オイル（Ｃ１０〜Ｃ１４）における溶解率が０〜１０％であり、１００℃のパラフィン系オイル（Ｃ１０〜Ｃ１４）における溶解率が８０〜１００％の樹脂Ａの含有率は、全樹脂量の５０〜９０％の含有率であることが望ましい。更に望ましくは５０〜７０％が望ましい。５０％よりも少ないと樹脂除去性が低下し、風合が悪くなる。また、９０％より多いと分散樹脂の占める割合が少なくなり、分散安定性が低下する。
【００４０】
染料に対する当該樹脂の割合（％）（（当該樹脂／染料）×１００））は、５０〜２５０％であることが望ましい。更には８０〜１２０％が望ましい。５０％よりも少ないとトナー粒子から染料が離脱し易くなり現像特性が低下する。また、２５０％よりも多いと着色力が低下し、濃度が低下する。
【００４１】
市販の粉体染料は、染料純度５０重量％程度で、食塩、芒硝が多量に入っている場合が多く、液の抵抗、帯電性などに悪影響を与えるため、精製するか、初めから塩類含有量の少ない染料を用いる方が好ましい。純度が８０重量％以上のものを用いると高品質の画像が得られるので好ましい。この場合に、染料の純度は次の溶解、再沈殿法で求められる。
【００４２】
（１）食塩、芒硝などの無機塩類を溶解せずに染料のみを溶解する溶媒（Ｎ，Ｎ−ジメチルホルムアミドなど）を用いて染料を抽出する。
（２）上記（１）で表される染料の溶解液に、該染料を溶解しない溶媒（アセトンなど）
を混合し染料を析出させる。
（３）（析出させた染料重量／初めの染料重量）×１００（％）で純度を算出する。
【００４３】
本発明に使用できる染料としては、酸性染料、反応染料、直接染料、分散染料、カチオン染料等が用いられる。例えば、直接染料では、ダイレクトファーストイエローＲ、ダイレクトファーストイエローＧＣ、ダイレクトファーストオレンジ、ダイレクトスカイブルー５Ｂ、ダイレクトスプラレッド３Ｂ、コプランチングリーンＧ、ダイレクトファストブラックＤ等、酸性染料では、アシッドブリリアントスカーレト３Ｒ、アシッドバイオレット５Ｂ、アリザリンダイレクトブルーＡ２Ｇ、アシッドサイアニン６Ｂ、アシッドサイアニングリーンＧ、アシッドファーストブラックＶＬＧ等、カチオン染料では、カチオンイエロー３Ｇ、カチオンゴールデンイエローＧＬ、カチオンオレンジＲ、カチオンブリリアントレッド４Ｇ、カチオンブルー５Ｇ等、分散染料では、ディスパースファーストイエロオオーＧ、ディスパースブルーＦＦＲ、ディスパースブルーグリーンＢ、ディスパースイエロー５Ｇ、ディスパースレッドＦＢ等、反応性染料では、リアクティブオレンジ２Ｒ、リアクティブレッド３Ｂ、リアクティブブルー３Ｇ、リアクティブブリリアントブルーＲ、リアクティブブラックＢ等があげられる。ポリエステル繊維には分散染料、アクリル繊維にはカチオン染料、綿繊維には反応染料、直接染料等、捺染する布に合わせて最適な染料を用いる必要がある。
【００４４】
本発明の液体捺染トナーに使用される担体液としては、高抵抗で低誘電率のものが良く、イソパラフィン系炭化水素などの飽和脂肪族炭化水素、シリコーン系オイル等が良好である。イソパラフィン系炭化水素としては、アイソパーＣ、アイソパーＥ、アイソパーＧ、アイソパーＨ、アイソパーＬ、アイソパーＭ、アイソパーＶ、ソルベッソ１００、ソルベッソ１５０、ソルベッソ２００、エクソール１００／１４０、エクソールＤ３０、エクソールＤ４０、エクソールＤ８０、エクソールＤ１１０、エクソールＤ１３０（以上エクソンモービル、エクソン化学）などがあり、シリコーン系オイルとしては、ＫＦ９６：１〜１００００ｃｓｔ（信越シリコーン）、ＳＨ２００、ＳＨ３４４（東レシリコン）、ＴＳＦ４５１（東芝シリコーン）などがある。
【００４５】
担体液の沸点は１００〜３５０℃が望ましい。この範囲ならば、発色工程での問題がなく、高品質の画像が得られる。１００℃未満では、転写前に溶媒が揮発し易く転写性向上の効果が低減したり、臭気、安全性、揮発溶媒蒸気の点で作業者にとって好ましくない。３５０℃を超えると、溶媒が揮発しにくく、発色工程で溶媒が除去できず発色特性に問題が生じる。３５０℃以下であれば、後工程の加熱、スチーミングの段階で蒸発させることができる。
【００４６】
本発明においては、電子写真捺染トナーとして乾式捺染トナー及び液体捺染トナーのいずれも使用可能であるが、乾式捺染トナーの場合、体積平均粒径は３〜２０μｍが望ましく、３μｍ未満ではチリが生じ、２０μｍを超えると色彩、解像性が悪くなる。乾式捺染トナーの粒径は、コールターカウンター法により求める。コールターカンウター法は乾式捺染トナーの粒径測定で通常用いられる方法である。トナーを電解質溶液中に分散し、小孔の開いた隔壁の両側から電圧をかける。小孔から粒子体積分の電解質溶液が排除されるため、左右の電極間の電気抵抗が瞬間的に増し、電圧パルスを生じる。このパルス数と大きさから粒度分布を求める。
【００４７】
液体捺染トナーの場合、ζ電位の絶対値は１０〜２００ｍＶが良好である。この範囲ならば高品質の画像が得られる。ζ電位が１０ｍＶよりも低いとトナー粒子が凝集したり、電気泳動性が低下して地汚れを生じたり、濃度が低下したりする。また、ζ電位が２００ｍＶよりも高いと感光体付着量が低下し濃度が低下する場合がある。
【００４８】
液体捺染トナーの重量平均粒径は０．１〜５μｍが望ましい。この範囲ならば高品質の画像が得られる。０．１μｍ以下では、十分な濃度が得られない場合やニジミが発生し易くなる場合があり、５μｍ以上では色彩や解像性が悪くなる場合がある。
【００４９】
感光体に現像後、転写ローラで０．１〜３Ｋｇ／ｃｍ2の圧力をかけて転写すると、平滑性の悪い転写紙や布に対しても転写性が向上し、高濃度の画像を形成できる。
【００５０】
また、中間転写体を用いて転写する場合も、更に高い圧力が掛けられるため平滑性の悪い転写紙や布に対する転写性が向上する。しかし中間転写体を用いない場合よりも転写時の溶媒量が少なくなるため、捺染の場合は、２次転写前に中間転写体上に脂肪族炭化水素やシリコーンオイル等の溶媒を吹き付け、転写に必要な溶媒量を確保することが望ましい。これにより更に転写性が良好となる。吹き付け量は０．２０〜０．７０ｍｇ／ｃｍ2程度が良好である。
【００５１】
また、捺染の場合、濃度の向上のため、現像付着量を上げたり、現像後リバースローラの溶媒スクイズ量を少なくしたりすることにより、感光体上の現像液量を多くして布などへの溶媒染込み量を増やすと効果がある。
【００５２】
転写電圧は、直接布などに転写する場合は絶対値で１０００〜７０００Ｖ、中間転写を用いる場合は１次転写が１００〜１０００Ｖ、２次転写が３００〜７０００Ｖが望ましい。
【００５３】
本発明の捺染トナーを用い、電子写真方式で布などの被転写体に転写した画像を、アルカリ濃度０．１〜１０モル％のパッド・スチーム法（蒸熱処理法）で発色処理することにより優れた染着性が得られる。
【００５４】
発色処理前の段階において染料が溶解した色糊として布などに付着している通常の反応性染料捺染インクの場合は、反応染料の反応基と綿布（セルロース）などの水酸基が反応して共有結合を生成する。このため、アルカリショック法、コールドバッチ法など一般的な反応染料の発色固着処理で対応可能である（図５（Ａ）参照）。これに対し、捺染トナーの場合は、図５（Ｂ）のように、染料３が溶媒に溶解しておらず粒子の状態で布などに付着していること、及び帯電性を制御する樹脂が染料の周囲に付着していることにより、通常の固着処理では染料の反応基と綿布（セルロース）などの水酸基との反応性が不十分となり、十分な染着効果が得られない。
【００５５】
このような捺染トナーにおける問題点を改善するために、アルカリ濃度０．１〜１０モル％の水溶液でパッド・スチーム法により発色処理を行うことで、電子写真捺染トナーを用いた場合においても通常の捺染インクと同等の染着特性を得ることができることを見出した。
【００５６】
アルカリ成分としてはナトリウム、カルシウム、バリウムなどの水酸化物や炭酸ナトリウム、炭酸水素ナトリウム、炭酸アンモニウム、リン酸ナトリウムなどを、０．１〜１０モル％の濃度の水溶液にしたものを用いる。これらの何れの材料でも効果は得られるが、特に炭酸水素ナトリウム（重曹、ＮａＨＣＯ3）が好ましい。アルカリ水溶液濃度は０．１〜１０モル％であることが必要である。好ましくは０．５〜５モル％、更に好ましくは０．５〜２モル％である。アルカリ濃度が０．１モル％よりも低い場合は反応性が低下し、アルカリ濃度が１０モル％よりも高くなると綿布（セルロース）などとの反応前に染料自体の反応基が加水分解して、つぶれてしまう場合がある。
【００５７】
処理温度は８０〜１４０℃、好ましくは９５〜１１０℃である。処理温度が８０℃よりも低い場合は樹脂や染料の溶解が不十分で反応性が低下する。処理温度が１４０℃よりも高い場合は布などとの反応前に染料反応基がつぶれてしまう場合がある。また温度だけでなく加熱蒸気を用いる蒸熱法で行うことが好ましい。
【００５８】
分散染料の場合は、昇華浸透しファンデルワールス力によりポリエステル布に染着するが、通常の捺染インクの場合でも染着処理前は分散状態で存在しているため、トナーの場合でも特に染着方法の不具合は生じない。通常のＨＰ法、ＨＴ法で染着可能である。
【００５９】
次に、本発明による電子写真捺染方法で使用する画像形成装置の実施形態について説明する。図３は、本発明の電子写真捺染方法に用いる一実施形態の画像形成装置の概略構成を示す図である。帯電電圧付与部材１１により、感光体１０に電荷を与え、露光Ｌにより非画像部の電荷を消去して所望の静電潜像を形成する。感光体１０はセレン感光体、有機感光体、アモルファスシリコン感光体が使用できる。感光体１０の表面電位は、４００〜１６００Ｖの範囲が良好である。感光体１０の電荷の残っている潜像を、現像ローラ１２から供給される液体中に分散された捺染トナー粒子からなる液体捺染トナー１３により現像し、リバースローラ１４で余剰の液体捺染トナー１３を除去し、転写チャージャーからなる転写電圧付与部材１５ａによりトナーの電荷と逆電荷の電圧を印加し、矢印Ａの方向に搬送ベルト２２で搬送される被捺染布１６に感光体１０上に形成されたトナー画像を転写させる。
【００６０】
現像ローラ１２は感光体１０と順方向に回転し、リバースローラ１４は逆方向に回転させる。この場合に、感光体１０に対する線速は、現像ローラ１２が１．２〜６倍、リバースローラ１４の線速は１．２〜４倍が効果的である。これにより高品質の画像が得られる。
【００６１】
現像ローラ１２と感光体１０のギャップは５０〜２５０μｍ、リバースローラ１４のギャップは３０〜１５０μｍが良好である。転写電圧は５００〜４０００Ｖの範囲が良好である。
【００６２】
被捺染布１６に転写されずに感光体１０に残ったトナー１３をクリーニングブレード１７、クリーニングローラ１８で除去後、感光体１０を図示しない除電器で除電する。
【００６３】
なお、図３中、１９は、被捺染布１６に、溶媒を塗布、または噴霧する溶剤塗布、噴霧装置、２０は、被捺染布１６を分離する分離ローラである。
【００６４】
以上の画像形成装置を使用して、適切に、被捺染布１６に、所望のトナー画像を形成することができる。
【００６５】
また、画像部の電荷を消去し非画像部の電荷を残す現像方式でも同様に被捺染布にトナー画像を形成することができる。図４は、図３で示した転写電圧付与部材１５ａとして使用されたチャージャー方式からローラ方式の転写電圧付与部材１５ｂを使用した例である。
【００６６】
このローラ方式による転写電圧付与部材１５ｂを使用した場合には、チャージャー方式１５ａに比べ転写時の圧力を付与できるため、表面性の荒れた凹凸の大きい被捺染布１６の場合でも転写性が良好である。転写圧は０．１〜３Ｋｇ／ｃｍ2が良好である。
【００６７】
図５は、他の実施形態の画像形成装置の概略構成を示し、図４の装置に中間転写部材２１を追加した例である。図４の装置よりもさらに高い転写圧力を付与できるため、表面性の荒れた凹凸の大きい被捺染布１６の場合でも転写性が良好である。一次転写圧は０．１〜３Ｋｇ／ｃｍ2、２次転写圧は０．１〜５Ｋｇ／ｃｍ2が良好である。しかし、中間転写部材２１への一次転写時にトナー中の溶媒成分が少なくなり、中間転写部材２１から被捺染布１６への２次転写に必要な溶媒量が少なくなる場合があるため、２次転写前に中間転写部材２１に溶媒を吹きかける工程を追加すると効果的である。なお、図中、１５ｃはローラ方式の転写電圧付与部材である。
【００６８】
図６は、イエロー（Ｙ）、マゼンタ（Ｍ）、シアン（Ｃ）、ブラック（ＢＫ）、グリーン（Ｇ）、レッド（Ｒ）の各色に対応する感光体１０Ｙ、１０Ｍ、１０Ｃ、１０ＢＫ、１０Ｇ、１０Ｒをタンデムに配置し、各感光体１０Ｙ、１０Ｍ、１０Ｃ、１０ＢＫ、１０Ｇ、１０Ｒで各色のトナー画像を形成し、このカラートナー画像を、エンドレス状の搬送ベルト２２上に貼り付けられて矢印Ｂ方向に搬送される被捺染布１６上にフルカラー捺染を行う画像形成装置の一例である。この装置を使用することによって、高速で高品質のフルカラー捺染を行うことができる。なお、図６中、図３で示す構成と同一構成については、同一符号を付している。
【００６９】
電子写真乾式捺染トナー粒子は、着色剤、樹脂、帯電制御剤を混合し、ブスコニーダなどの混練機で混練後、粗粉砕、微粉砕し所定の粒径になるように粗紛、微紛を選別して適切に得ることができる。
【００７０】
電子写真液体捺染トナーは、上記捺染トナー粒子と担体液をボールミル、キティーミル、ディスクミル、ピンミルなどの分散機に投入、分散を行い濃縮トナーを調製し、これを本発明による前述の担持液中に分散させることにより容易かつ適切に得ることができる。
【００７１】
このように、電子写真方式により、捺染トナー画像を被捺染体に形成した後、前述のように、乾燥、蒸し工程、発色、洗浄工程、加工工程等の所要の工程を経て、被捺染体に所望の画像を捺染することが可能となる。例えば、分散染料を用いた捺染では、乾燥、蒸し工程において１３０℃で高圧染着するＨＰ法や１９０℃の高温で染着するＨＴ法が通常用いられる。染着後、アルカリ、界面活性剤等によるソーピングで樹脂分を除去、洗浄する。従来の有版捺染の場合は、被捺染布に過剰な捺染インクが付着しているため、ソーピング、洗浄工程で廃液が多くなり、環境上問題も大きかった。また、インクジェット捺染のばあいは、事前に被捺染布に前処理を行っておく必要があり、布前処理工程に時間がかかったり、経時で布が変色したりする問題があった。これに対し本発明は、必要十分な染料をダイレクトに被捺染布に捺染を行うため、捺染工程が簡便になるだけでなく、環境上にも大きな利点がある。
【００７２】
図３〜図６の装置において転写される被捺染布の搬送は、布の伸びやしわなどの変形が起こらないように工夫する必要がある。本発明に適した被捺染布の搬送方法は、搬送ベルト上に被捺染布を貼り付けて搬送する方式である。被捺染布の貼り付けは、搬送ベルト上に感圧接着剤等を予め塗布することで行うことができる。
【００７３】
以下、実施例及び比較例を示して本発明を更に具体的に説明するが、本発明はこれらの実施例により限定されるものではない。なお、捺染対象（被捺染体）には、反応染料トナー場合は、太さが４０番手の２００本ブロード（縦糸１２０本／インチ、横糸８０本／インチ）綿布を、分散染料トナーの場合は、ポリエステルサテン布を紙に貼り付けて用いた。また、実施例及び比較例における「部」は全て「重量部」であり、共重合体のモノマーの混合比は重量比である。
【００７４】
（実施例１）
下記の材料をピンミルに入れて１０時間分散後、更にアイソパーＨを３００部加え、１時間分散し、これを濃縮捺染トナーとした。この濃縮捺染トナー１００ｇとアイソパーＨ  １Ｌ（リットル）を混合した現像剤を用いて、図３の装置で電子写真捺染を行った。
【００７５】
・分散染料（ＳｕｍｉｋａｒｏｎＲｅｄ  Ｅ−ＦＢＬ）（住友化学社製）（純度５０％）４０部とポリエチレン樹脂（Ａ−Ｃ６２９）（ハネウエル社製）４０部とポバール（ＰＶＡ）（クラレ）８部を溶融混練粉砕したもの                            ８８部
・ラウリルメタクリレート／メチルメタクリレート／メタクリル酸
（８０／１０／１０）共重合体のアイソパーＨの２０重量％溶液      １００部
・アイソパーＨ                                                    １８０部
・荷電制御剤（ナフテン酸ジルコニウム）                                ３部
【００７６】
（実施例２）
下記の材料をブスコニーダで混練、冷却後、パルペライザーで粗粉砕しジェットミルで粉砕後分級し外添剤としてシリカを３部添加し乾式捺染トナーを得た。このトナーを用いて、リコー乾式プリンタＩｍａｇｉｏで捺染を行った。
【００７７】
分散染料（ＫａｙａｌｏｎＰｏｌｙｅｓｔｅｒＴｕｒｑｕｏｉｓｅＢｌｕｅＧＬ−Ｓ）（精製処理純度９０％）（日本化薬社製）２５部とポリエチレン樹脂（２１０Ｐ）（三井化学社製）４０部とカブセン（ナガセケムテックス）１０部を溶融混練粉砕したもの
７５部
・荷電制御剤（サリチル酸誘導体の金属錯体）                            ２部
【００７８】
（実施例３）
下記の材料をボールミルに入れて２４時間分散後、更にアイソパーＨを２５０部加え、１時間分散し、これを濃縮捺染トナーとした。この濃縮捺染トナー１００ｇとアイソパーＨ、１Ｌを混合した現像剤を用いて、図４の装置で電子写真捺染を行った。
【００７９】
・反応染料（ＣｉｂａｃｒｏｎＴｕｒｑｕｏｉｓｅＢｌｕｅＦＧＦ−Ｐ）（精製処理純度８５％）（チバケミカル社製）６０部とポリエチレン樹脂（１７１Ｐ）（三洋化成社製）３０部とアルギン酸ソーダ８部を溶融混練粉砕したもの                  ９８部
・ステアリルメタクリレート／メチルメタクリレート／メタクリル酸
（８０／１０／１０）共重合体のアイソパーＨの３０重量％溶液      １００部
・アイソパーＨ                                                    ２５０部
・荷電制御剤（オクタン酸ジルコニウム）                                ５部
【００８０】
（実施例４）
実施例１の分散染料（ＳｕｍｉｋａｒｏｎＲｅｄ  Ｅ−ＦＢＬ）（純度５０重量％品）を純度９０重量％に精製して用いた点以外は、実施例１と同様にして濃縮捺染トナーを作成した。この濃縮捺染トナー１００ｇとアイソパーＨ、１Ｌを混合した現像剤を用いて、図４の装置で電子写真捺染を行った。
【００８１】
（実施例５）
実施例３の分散媒をアイソパーＨからシリコーンオイル（ＫＦ−９６  ２ｃｓｔ）に変えた点以外は、実施例２と同様にして濃縮捺染トナーを作成した。この濃縮捺染トナー１００ｇとシリコーンオイル（ＫＦ−９６  ２ｃｓｔ）１Ｌを混合した現像剤により図４の装置で電子写真捺染を行った。
【００８２】
（実施例６）
下記の材料をバッチ式サンドミルに入れて１２時間分散後、更にアイソパーＨを３５０部加え、１時間分散し、これを濃縮捺染トナーとした。この濃縮捺染トナー１００ｇとアイソパーＭ  １Ｌを混合した現像剤を用いて、図４の装置で電子写真捺染を行った。
【００８３】
・分散染料（ＦＳ−Ｒｅｄ１３３９）（純度９８％）２２部とエチレン酢ビ樹脂（ＥＶ１５０）（三井デュポンポリケミカル社製）４０部とハリディブ（ハリマ化成）６部を溶融混練粉砕したもの                                                    ６８部
・２−エチルヘキシルメタクリレート／メチルメタクリレート／メタクリル酸
（８０／１０／１０）共重合体のアイソパーＨの３５重量％溶液      １２０部
・アイソパーＨ                                                    ２００部
・荷電制御剤（ナフテン酸ジルコニウム）                                ２部
【００８４】
（実施例７）
下記の材料をバッチ式サンドミルに入れて１２時間分散後、更にアイソパーＨを３５０
部加え、１時間分散し、これを濃縮捺染トナーとした。この濃縮捺染トナー１００ｇとエクソールＤ３０  １Ｌを混合した現像剤を用いて、図４の装置で電子写真捺染を行った。
【００８５】
・反応染料（ＲｅｍａｚｏｌＢｌａｃｋＢ）（純度９７％に精製処理したもの）３０部とロジン変性マレイン酸樹脂（ＭＲＧ−Ｈ）（日立化成社製）３０部とアルギン酸ソーダ８部を溶融混練粉砕したもの                                            ６８部
・２−エチルヘキシルメタクリレート／メチルメタクリルレート／メタクリル酸
（８０／１０／１０）共重合体のアイソパーＨの２０重量％溶液        ５０部
・アイソパーＨ                                                    ２００部
・荷電制御剤（ナフテン酸ジルコニウム）                                ２部
【００８６】
（実施例８）
下記の材料をボールミルに入れて３６時間分散後、更にアイソパーＨを２８０部加え、１時間分散し、これを濃縮捺染トナーとした。この濃縮捺染トナー１００ｇとアイソパーＨ、１Ｌを混合した現像剤を用いて、図４の装置で電子写真捺染を行った。
【００８７】
・反応染料（ＣｉｂａｃｒｏｎＢｌａｃｋ  ＦＢＧ−Ａ）（純度７０％に精製処理したもの）５０部とポリエチレン樹脂（４２０Ｐ）（三井化学社製）２５部とカブセン（ナガセケムテックス）５部を溶融混練粉砕したもの                            ８０部
・ラウリルメタアクリレート／メチルメタアクリルレート／メタクリル酸
（８０／１０／１０）共重合体のアイソパーＨの１５重量％溶液        ３０部
・アイソパーＨ                                                    １７０部
・荷電制御剤（ナフテン酸ジルコニウム）                                ２部
【００８８】
（実施例９）
実施例３の濃縮捺染トナー１００ｇとアイソパーＨ  １Ｌ（リットル）を混合した現像
剤を用いて、中間転写体を取り付けた図５の装置で電子写真捺染を行った。
【００８９】
（実施例１０）
２次転写前にアイソパーＨを０．３ｍｇ／ｃｍ2吹き付けた点以外は、実施例９と同様
にして電子写真捺染を行った。
【００９０】
（比較例１）
下記の材料をピンミルに入れて１０時間分散後、更にアイソパーＨを３００部加え、１
時間分散し、これを濃縮捺染トナーとした。この濃縮捺染トナー１００ｇとアイソパーＨ  １Ｌ（リットル）を混合した現像剤を用いて、図３の装置で電子写真捺染を行った。
【００９１】
分散染料（ＳｕｍｉｋａｒｏｎＲｅｄ  Ｅ−ＦＢＬ）（住友化学社製）（純度５０％）４０部とエポキシ樹脂（エピコート１００２）（ジャパンエポキシレジン社製）３５部を溶融混練粉砕したもの                                                  ８５部
・ラウリルメタクリレート／メチルメタクリレート／メタクリル酸
（８０／１０／１０）共重合体のアイソパーＨの２０重量％溶液      １００部
・アイソパーＨ                                                    １８０部
・荷電制御剤（ナフテン酸ジルコニウム）                                ３部
【００９２】
（比較例２）
反応染料（ＣｉｂａｃｒｏｎＴｕｒｑｕｏｉｓｅＢｌｕｅＦＧＦ−Ｐ）（精製処理純度５５％）（チバケミカル社製）４５部と石油樹脂（ピコテックスＬＣ）（ハーキュレス社製）５０部を溶融混練粉砕したもの                                        ９５部
・ステアリルメタクリレート／メチルメタクリレート／メタクリル酸
（８０／１０／１０）共重合体のアイソパーＨの３０重量％溶液      １００部
・アイソパーＨ                                                    ２５０部
・荷電制御剤（オクタン酸ジルコニウム）                                ５部
【００９３】
被捺染体としてポリエステル布を用いた実施例１、２、４、５、６、９、１０及び比較例１は、捺染布に１９０℃で３０分蒸熱処理を行い、炭酸ナトリウム２ｇ／Ｌ、ハイドロサルファイト２ｇ／Ｌの８０℃温水で２０分処理を行い、更にその後、１００℃のクリストールＪ５２で１５分間攪拌洗浄を行い捺染サンプルを作成した。
【００９４】
被捺染体として綿布を用いた、実施例３、７、８及び比較例２は、捺染布に炭酸水素ナトリウム２重量％水溶液を塗布した後、１００℃で１５分間蒸熱処理を行い、１時間放置後水洗し、アニオン系界面活性剤２ｇ／Ｌにより８０℃で５分処理を行い、更にその後、１００℃のアイソパーＭで１５分間攪拌洗浄を行い捺染サンプルを作成した。
【００９５】
その結果は図７の通りであった。図７の結果から明らかなとおり、本発明の電子写真捺染トナー及び電子写真捺染法により、帯電制御率、転写率、布濃度が高く、高解像で風合が良好な捺染布が得られた。
【００９６】
実施例４は染料純度を上げているため実施例１に比べ画像濃度が高い。実施例１０は２次転写前に中間転写ローラ上の画像にアイソパーＨを吹き付けているため実施例９に比べて転写率が上がり画像濃度が向上した。
【００９７】
また、比較例１の捺染トナーはソーピング性や溶解洗浄性が低く風合が悪かった。比較例２の捺染トナーは樹脂がトナー溶媒に溶解し易くトナー特性が低下し画像品質が悪かった。
【００９８】
なお、図７中、画像濃度はＸ−Ｒｉｔｅにより測定、地汚れは地汚れ段階見本布により、５段階（５：最良、１：最悪）で評価した。風合は風合段階見本布により、５段階（５：布のみと同程度の柔らかさ、４：柔らかい、３：中程度、２：やや硬い、１：硬い）で評価した。重量平均粒径は島津製作所ＳＡ−ＣＰ３により、捺染トナーを積分球式濁度計で透過率１５％程度になるまでアイソパーで希釈し、ＳＡ−ＣＰ３用セルに充填しＡＣＣＥＬ４８０、ＭＯＤＥ：ＣＥＮＴ、３〜１６チャンネルの条件で測定した。
【００９９】
ζ電位は大塚電子ＥＬＳ−８０００により、セル：低誘電率セル、電界：５００Ｖ／ｃｍの条件で、６回測定平均モードで測定した。解像性は、段階見本により、５段階（５：最良、１：最悪）で評価した。転写率はテープ剥離法による濃度から、  転写率＝〔（転写前感光体上濃度−転写後感光体残濃度）／（転写前感光体上濃度）〕×１００％で算出した。
【０１００】
以上のように、本実施例による電子写真捺染トナー及びこれを使用した電子写真捺染方法によって、電特性、分散性が良好で画像濃度が高く染着性の優れた電子写真捺染トナー、及び該トナーを用いた電子写真捺染方法を提供できた。
【０１０１】
また、捺染の作業性を大幅に効率化し、オンデマンド性を持たせた、ムダのない電子写真捺染方法を提供できた。更に、風合の良好な高品質の画像が得られる電子写真捺染トナーを提供でき、平滑性の悪い布への転写性が良好な電子写真捺染方法を提供できた。
【図面の簡単な説明】
【０１０２】
【図１】本発明による電子写真捺染トナーを使用して、電子写真方式で被捺染体にトナー画像を形成し、このトナー画像を被捺染体に染色するまでの工程を示す模式図で、（Ａ）は、トナー粒子の模式図、（Ｂ）は染着後の捺染体の模式図、（Ｃ）はソーピング後の捺染体の模式図、（Ｄ）は樹脂溶解除去後の捺染体の模式図である。
【図２】捺染インクと捺染トナーによる捺染状態を示す模式図で、（Ａ）は捺染インクにより捺染された捺染体の模式図、（Ｂ）は捺染トナーにより捺染された捺染体の模式図である。
【図３】本発明による電子写真捺染方法で使用される一実施形態の画像形成装置の概略構成を示す図である。
【図４】本発明による電子写真捺染方法で使用される他の実施形態の画像形成装置の概略構成を示す図である。
【図５】本発明による電子写真捺染方法で使用される他の実施形態の画像形成装置の概略構成を示す図である。
【図６】本発明による電子写真捺染方法で使用される他の実施形態の画像形成装置の概略構成を示す図である。
【図７】本発明による実施例及び比較例の電子写真捺染トナーについての樹脂溶解率、画像濃度、地汚れ、風合、平均粒径、ζ電位、解像性、転写率の測定結果を示す表である。
【符号の説明】
【０１０３】
１    トナー
２    樹脂
３    染料
４    被捺染体
１０    感光体
１１    帯電電圧付与剤
１２    像ローラ
１３      液体捺染トナー
１４    リバースローラ
１５ａ、１５ｂ、１５ｃ    転写電圧付与部材
１６    被捺染布
１７    クリーニングブレード
１８    クリーニングローラ
１９    溶媒塗布、噴霧装置
２０    布分離ローラ
２１    中間転写部材
２２    搬送ベルト
【図１】
2008134574.tif 000005
【図２】
2008134574.tif 000006
【図３】
2008134574.tif 000007
【図４】
2008134574.tif 000008
【図５】
2008134574.tif 000009
【図６】
2008134574.tif 000010
【図７】
2008134574.tif 000011